(57)【特許請求の範囲】
【請求項１】
ａ）それぞれがポリマーを含む第１外側層および第２外側層；
ｂ）ポリマーを含むコア層；および
ｃ）コア層および第１外側層の間ならびにコア層および第２外側層の間にそれぞれ配設されている、それぞれポリマーを含む第１基層および第２基層；
を備え、
ｉ）第１基層、
ｉｉ）第２基層、
ｉｉｉ）第１外側層および
ｉｖ）第２外側層
の各々が、第一級脂肪アミドワックスを含み、
第１外側層は第１基層における第一級脂肪アミドワックスの量の１５重量％から５０重量％の量の第一級脂肪アミドワックスを含み、第２外側層は第２基層における第一級脂肪アミドワックスの量の１５重量％から５０重量％の量の第一級脂肪アミドワックスを含み、
ｉ）第１外側層および第２外側層ならびに
ｉｉ）第１基層および第２基層
の少なくとも一つが１０００ｐｐｍ〜５０００ｐｐｍのステアリン酸の遷移金属塩又はステアリン酸のエステルを含み、
第１基層および第２基層がそれぞれ４０００ｐｐｍ〜１００００ｐｐｍのオレイン酸アミドを含む
多層フィルム。
【請求項２】
ａ）それぞれがポリマーを含む第１外側層および第２外側層；および
ｂ）ポリマーを含む基層；
を備え、
ｉ）第１外側層、
ｉｉ）第２外側層、および
ｉｉｉ）基層、
の各々が、第一級脂肪アミドワックスを含み、
第１外側層は基層における第一級脂肪アミドワックスの量の１５重量％から５０重量％の量の第一級脂肪アミドワックスを含み、第２外側層は基層における第一級脂肪アミドワックスの量の１５重量％から５０重量％の量の第一級脂肪アミドワックスを含み、
ｉ）第１外側層および第２外側層ならびに
ｉｉ）基層
の少なくとも一つが１０００ｐｐｍ〜７０００ｐｐｍのステアリン酸の遷移金属塩又はステアリン酸のエステルを含み、
基層が４０００ｐｐｍ〜１００００ｐｐｍのオレイン酸アミドを含む
多層フィルム。
【請求項３】
第１外側層および第２外側層、コア層、ならびに前記第１基層および第２基層のポリマーが、
ａ）エチレン／α−オレフィンコポリマー；
ｂ）エチレン／酢酸ビニルコポリマー；
ｃ）イオノマー樹脂；
ｄ）エチレン／アクリル酸またはメタクリル酸コポリマー；
ｅ）エチレン／アクリル酸エステルまたはメタクリル酸エステルコポリマー；および
ｆ）低密度ポリエチレン
からなる群から選択された材料を含む、請求項１に記載のフィルム。
【請求項４】
第１外側層、第２外側層および基層のポリマーが、それぞれ、
ａ）エチレン／α−オレフィンコポリマー；
ｂ）エチレン／酢酸ビニルコポリマー；
ｃ）イオノマー樹脂；
ｄ）エチレン／アクリル酸またはメタクリル酸コポリマー；
ｅ）エチレン／アクリル酸エステルまたはメタクリル酸エステルコポリマー；および
ｆ）低密度ポリエチレン
からなる群から選択された材料を含む、請求項２に記載のフィルム。
【請求項５】
ステアリン酸の遷移金属塩がステアリン酸亜鉛を含む請求項１または２に記載のフィルム。
【請求項６】
第１外側層および第２外側層が、それぞれ、固着防止剤を含む請求項１または２に記載のフィルム。
【請求項７】
前記フィルムが、１ミル当たり２５グラムを超えるエルメンドルフ引裂強度（ＡＳＴＭ  Ｄ  １９２２−９４Ａ）を示す請求項１または２に記載のフィルム。
【請求項８】
前記フィルムが、熱収縮性である請求項１または２に記載のフィルム。
【請求項９】
第１外側層および第２外側層がそれぞれ３０００ｐｐｍ〜６０００ｐｐｍの第一級脂肪アミドワックスを含む請求項１または２に記載のフィルム。
【請求項１０】
第１外側層および第２外側層ならびに第１基層および第２基層のいずれもがステアリン酸の遷移金属塩またはステアリン酸のエステルを含む請求項１に記載のフィルム。
【請求項１１】
第１外側層および第２外側層ならびに基層のいずれもがステアリン酸の遷移金属塩またはステアリン酸のエステルを含む請求項２に記載のフィルム。
【発明の詳細な説明】
【技術分野】
【０００１】
本発明は、包装用途において使用する低固着性および高すべり特性を有するポリマーフィルムに関する。
【背景技術】
【０００２】
アミドワックス（ａｍｉｄｅ  ｗａｘｅ）は、フィルム生産時の滑剤として長年使用されてきた。化学的には、このワックスは、オレイン酸アミドおよびエルカ酸アミドなどの、第一級、第二級、第三級、またはビス脂肪アミドである。
【０００３】
アミドワックスは、通常、押出し工程を介して共存しているホストポリマーと、通常不混和である。通常、ホストポリマーには、ポリプロピレン、エチレン／α−オレフィンコポリマー、エチレン／酢酸ビニルコポリマー（ＥＶＡ）、または（イオノマー樹脂、エチレン／アクリル酸またはメタクリル酸コポリマー、エチレン／アクリル酸エステルまたはメタクリル酸エステルコポリマーなどの）他のエチレンコポリマー、または低密度ポリエチレン（ＬＤＰＥ）が含まれる。
【０００４】
ポリマーフォームの製造者は、ワックス分子はホストポリマーと比較して低分子量であり、したがって通常ホストポリマーより移動しやすいという原理に基づいて操業する。ホストポリマーが、（押出し中に）溶融状態の場合は、ワックスは、ホストポリマーを通ってより自由に移動することができる。ワックスは、同様に固体状態のホストポリマーを通って移動するが、速度は遙かに遅い。このワックスの移動、およびワックス分子の極性アミド成分により、ワックスがポリマーフィルムの表面に拡散するという現象をもたらすことになる。表面移動に関する拡散速度は、「ブルーム速度」である。ブルーム速度は、ワックスおよびホストポリマーの相対的分子量のみならず、ワックスの炭化水素鎖の飽和の程度、ホストポリマーの極性、および第二級、第三級およびビス脂肪アミド分子の構造にも影響される。
【０００５】
また、ポリマーフィルムの製造者は、包装用途においては通常低い摩擦係数（ＣＯＦ）を有するフィルムが要求されるという第２の原理に基づいて操業する。この要求は、食品加工業者および他の包装業者により使用される包装装置を適切に運転するためのフィルムへの必要性によって決定的に左右される。例えば、垂直型充填シール（ＶＦＦＳ）装置の場合は、通常のフィルムに要求される必要条件は、０．３未満のフィルム対フィルムのＣＯＦである。低分子量のアミドワックスでは、最終フィルムにおいて低いＣＯＦが得られる前に、表面に「ブルーム」するための十分な時間が必要である。ＶＦＦＳフィルムの表面層に使用する樹脂を選択する際には、樹脂は十分な熱密閉性を有していなければならない。したがって、通常、シーラント層は、ＬＬＤＰＥ、メタロセン触媒によるポリマー、およびＥＶＡポリマーなど、上述の樹脂を含む。これらの材料は、ポリプロピレン（ＰＰ）またはプロピレン／エチレンコポリマー（ＥＰＣ）より遙かにべとついており、適切な、ＣＯＦまたはすべりなどの、フィルム表面特性の開発に対する挑戦的な課題を突きつけている。
【０００６】
この表面のべとつきまたはポリマーフィルムがそれ自体にくっつくまたは固着（ｂｌｏｃｋ）する傾向を低減させることを促進するために、表面層には通常、固着防止剤が使用される。通常の微粒子固着防止剤には、さまざまなシリカ、炭酸塩、合成微粒子などが含まれる。固着防止剤の別の種類には、ビス脂肪アミドなどのアミドワックスそれ自体が含まれる。このような固着防止剤は、べとつきを低減させることはできるが、高すべり特性のポリマーフィルムを生み出すことができないこともある。
【０００７】
ある包装用途のために、ポリマーフィルムは管状形に押し出され、フィルムの一端または両端が切り離され、平らなフィルムは、当技術分野においてよく知られたやり方で、巻かれるかまたは中心で折りたたまれる。シリンダ状に成形された断片は、当初のフィルム厚さおよび直径を有する管の形の中に、溶融ポリマーを流し込むために使用される。溶融ポリマーは、成形シリンダを通過する間に、水槽または噴霧により、急冷され、連続した、ある長さの前駆体フィルム管になる。
【発明の開示】
【発明が解決しようとする課題】
【０００８】
この方法において遭遇する問題は、押出しダイのところで、前駆体フィルムが押出しダイの下流に設置されているフィルム製造装置と接触するときに、大量のワックスが、丁度現れる管の表面に移動することである。最終の熱収縮し得るフィルムにおいて必要とされる、適切な（十分に低い）ＣＯＦおよび適切な（十分に高い）すべり特性をもたらすのに必要な水準に、ワックスが押出し工程においてホストポリマーに添加されていると、時間の経過と共に、装置はワックスで覆われてしまう。このようなワックス状の堆積物は、最終的に、固体の形態で粉々になるか液体の形態で管に移り、最終のフィルムに美的異常をもたらす。フィルムの美的または表面的異常は、汚染がある水準になれば、フィルムの商業的な生産可能性に影響を及ぼすのにそれだけで十分であり、またフィルムの物理的特性も低下させうる。したがって、フィルム製造装置をしばしば清掃することが必要となり得、これにより、機械の望ましくない不稼働期間をもたらすことになる。フィルムの最終的な用途により、清掃の間隔が決められているので、これによって、連続押し出しが可成り短い時間に限定され、フィルム生産のコストを上昇させる。
【０００９】
包装用途のために意図されている多くのポリマーフィルムの製造に伴う第２の問題は、上述の前駆体フィルム成形段階の後に、追加の配向段階が完成され、得られた熱収縮性フィルムは通常ロールの形態で巻き取られることである。包装装置上で十分な加工ができるように、エルカ酸アミドなどのアミドワックスが、フィルムの外表面上に十分な平衡濃度に到達するのに、しばしば最低でも２４時間を必要とする（すなわち、フィルムの外表面にブルームするのに最低でも２４時間を要する）。ポリマーフィルム、特に熱収縮性フィルムが作製されると、フィルムロールの底（すなわち、フィルムのコア部に近い内側で巻かれたもの）が、平方インチ当たり数百ポンドという比較的高い張力を受けるように、フィルムは、巻き上げられる。このロール圧力が、フィルムがロールの形態に巻かれた後に、大量のワックスがフィルム表面にブルームすることを遅らせるまたは阻止さえすることが分かった。加えて、高圧力下で巻かれたフィルムロールは、数層のフィルム層を通るワックスの拡散をもたらし、ロールのいくつかの領域でワックスを減少させ、その他の領域で増量させる。ロール内でのワックスの移動は、ロールの最初から最後まで、望ましい、安定したフィルム性能を弱める。その結果、フィルム表面上のワックスの水準は、ロール圧力がより小さいロールの最上部（すなわち、ロールの外側に近いところで巻かれたもの）において、金属、紙またはプラスチックのロールコア構成物に最も近接しているロールの終端にある場合よりも、大きいことが示された。このことは、フィルムの最終的な性能、特に、高速包装装置上の「トラック」上をフィルムが動くプロセスに関して、大きな影響を及ぼす。加えて、ある場合には、フィルムロールのほんの一部が包装装置上で使用されるだけで、残りは望ましくないことには、「固着」し、すなわち、ロール上のフィルム表面で接着され、ロールの大きな長さを無駄にする結果となる。
【課題を解決するための手段】
【００１０】
出願人は、上述の第１の問題（フィルム作製工程中にワックスが堆積されること）に対する解決策は、多層フィルムの内側の層に１つまたは複数のアミドワックスを配設することであることを発見した。この解決策により、フィルム成形の最初の段階の間は、多層フィルムの表面層にアミドワックスが存在しないか、または１つまたは複数の内部基層におけるよりも遙かに少ない量のワックスが表面層に存在するという結果になる。
【００１１】
出願人は、上述の第２の問題（巻かれたフィルム内部の表面ワックスの差分的な水準）に対する解決策は、１つのまたは複数の内部基層、および／またはフィルムの表面層において、ステアリン酸の遷移金属塩またはステアリン酸エステルを含むことであることを発見した。出願人は、ステアリン酸の遷移金属塩またはステアリン酸エステルが、ワックスをより速くフィルム表面にブルームさせる促進剤として作用することを発見した。そのような加速されたブルームにより、望ましい表面特性を有する多層フィルムが提供される。したがって、内部基層のワックスは、フィルムが巻かれてロールになる前にフィルムの外表面に拡散し、コアの構成物上にフィルムが巻かれている間に遭遇する圧力を受けないうちに、十分なすべりを与える。このようにブルーム時間を制御することにより、フィルムロール内部における上述のワックスの移動の必要性が軽減され、その結果、ロールの長さ方向全体にわたってフィルム表面のワックスはより一様な水準となる。
【００１２】
適切に組み合わされた２つの解決策により、良好なすべり（すなわち、低いＣＯＦ）特性を有しながら、フィルム作製装置の部品上でワックスの大きな増量を回避する、熱収縮性フィルムなどの、多層ポリマーフィルムが提供される。ワックスの移動を制御する能力により製造上の無駄が減少され、ポリマーフィルムのロールの至る所で安定性を確保することにより改善された性能がもたらされる。
【００１３】
定義：本明細書において、「ポリマーフィルム」という言葉は、物品を包装するために使用され得る、熱可塑性ポリマーフィルム、積層板、シート、ウエブなどを意味する。このフィルムは、単独で、または剛性、半剛性または可撓性製品の構成要素として使用されることができ、紙または金属などの非ポリマーまたは非熱可塑性の基材に接着され得る。
【００１４】
本明細書において、「ポリマー」などは、ホモポリマーのみならず、ビスポリマー、ターポリマーなどを含むこれらのコポリマーを意味する。外側の、基層のまたはコアのフィルム層を作製するのに使用され得るポリマーには、例として、以下のポリマー、それらのコポリマー、またはブレンドなどの包装用途のフィルムにおいて通常使用されるあらゆる樹脂が含まれる：ポリオレフィン、ポリエチレン、エチレン／α−オレフィンコポリマー、エチレン／酢酸ビニルコポリマー；イオノマー樹脂；エチレン／アクリル酸またはメタクリル酸コポリマー；エチレン／アクリル又はメタクリル酸エステルコポリマー；低密度ポリエチレン、ポリプロピレン、ポリスチレン、ポリカーボネート、ポリアミド（ナイロン）、アクリルポリマー、ポリウレタン、ポリ塩化ビニル、ポリ塩化ビニリデン、ポリエステル、エチレン／スチレンコポリマー、ノルボルネン／エチレンコポリマー、エチレン／ビニルアルコールコポリマーなど。作製される特定の物品に対して、望ましい性質を付与するために、添加剤が組成物中に含まれうる。そのような添加剤には、これに限らないが、充填剤、顔料、染料、酸化防止剤、安定剤、加工助剤、可塑剤、難燃剤、曇り防止剤などが含まれる。
【００１５】
本明細書において、「ポリオレフィン」は、エチレン、プロピレン、ブチレン、ヘキセン、オクテン、ノルボルネンなどの、Ｃ２〜Ｃ１０の脂肪族α−オレフィンのホモポリマー、コポリマー、ターポリマーなどを意味する。
【００１６】
本明細書において、「エチレン／α−オレフィンコポリマー」（ＥＡＯ）は、コポリマーの分子が、エチレンと反応させられたα−オレフィンから生じる、比較的少数の側鎖分岐を有する長いポリマー鎖を含む、プロペン、ブテン−１、ヘキセン−１、オクテン−１などのＣ３〜Ｃ１０のα−オレフィンから選択された、１つまたは複数のコモノマーを有するエチレンのコポリマーを指す。この分子構造は、ＥＡＯに関して高度に枝分かれしていて、高圧ポリエチレンは長鎖および短鎖分岐の両方を含む、通常の高圧、低または中密度ポリエチレンとは対照的である。ＥＡＯには、線状中密度ポリエチレン（ＬＭＤＰＥ）、線状低密度ポリエチレン（ＬＬＤＰＥ）ならびに超および超超低密度ポリエチレン（ＶＬＤＰＥおよびＵＬＤＰＥ）、例えばＤｏｗにより供給されるＤＯＷＬＥＸ（商標）またはＡＴＴＡＮＥ（商標）樹脂、Ｅｘｘｏｎにより供給されるＥＳＣＯＲＥＮＥ（商標）またはＥＸＣＥＥＤ（商標）樹脂、などの不均一な材料；および線状の均一なエチレン／α−オレフィンコポリマー（ＨＥＡＯ）、例えば三菱石油化学により供給されるＴＡＦＭＥＲ（商標）樹脂、Ｅｘｘｏｎにより供給されるＥＸＡＣＴ（商標）樹脂など、またはＤｏｗ  Ｃｈｅｍｉｃａｌ  Ｃｏｍｐａｎｙにより供給される長鎖分岐（ＨＥＡＯ）ＡＦＦＩＮＩＴＹ（商標）樹脂、またはＤｕＰｏｎｔ  Ｄｏｗ  Ｅｌａｓｔｏｍｅｒｓにより供給されるＥＮＧＡＧＥ（商標）樹脂、が含まれる。又、ＥＡＯには、ＩＰＮ樹脂、例えばＤｏｗにより供給されるＥｌｉｔｅ（商標）など、が含まれる。
【００１７】
本明細書において、「ホストポリマーまたはホスト樹脂」は、本発明の包装フィルムの最も外側または基層を作製するのに使用され得るポリマーであって、アミドワックスを収容しているポリマーを意味する。通常使用され得るホストポリマーには、以下のポリマー、それらのコポリマーまたはブレンドが含まれる：ポリエチレン、エチレン／α−オレフィンコポリマー、エチレン／酢酸ビニルコポリマー、イオノマー樹脂、エチレン／アクリル酸またはメタクリル酸コポリマー、エチレン／アクリル酸またはメタクリル酸エステルコポリマー、低密度ポリエチレン、高密度ポリエチレン、ポリプロピレン、プロピレン／エチレンコポリマー、プロピレン／エチレン／ブテンターポリマー、ポリスチレン、シンジオタクチックポリスチレン、エチレン／スチレンコポリマー、およびノルボルネン／エチレンコポリマー。
【００１８】
本明細書において、「コア層」は、多層フィルムの中心の層を意味する。すなわち、３層フィルムにおいては、コア層は、一連の層の中で２番目の層であり、５層フィルムにおいては、コア層は、一連の層の中で３番目の層である。
【００１９】
本明細書において、「基層（ｓｕｂｓｔｒａｔｅ  ｌａｙｅｒ）」は、フィルムの最も外側の層ではなく、多層フィルムの内側のホスト層を意味する。すなわち、３層のフィルムにおいては、基層は、それぞれの最も外側の層の間に配設される。４層フィルムにおいては、基層は、一連の層の中で２番目および３番目の層であり、それぞれの最も外側の層の間に配設される。５層のフィルムにおいては、基層は、最も外側の層の間に配設されたホスト層を指す。
【００２０】
本明細書において、「相互侵入網目ポリマー」（ＩＰＮ樹脂）は、ポリマー鎖の多成分分子混合物を指す。分子混合のせいで、ＩＰＮ樹脂は、化学結合を切断しない限り分離され得ない。ＩＰＮ樹脂として結合されたポリマー鎖は、分子水準で絡み合わされており、したがって、真の固溶体であると考えられる。相互侵入網目はブレンドとは異なり、母体の構成成分とは異なる性質を示す新しい組成物となる。相互侵入網目により、相が共に連続することになり、物理的性質が驚くほど強化される。少なくとも２種類の分子の混合物であることにより、これらの組成物は、ＴＲＥＦまたはＣＲＹＳＴＡＦを用いて分析されると、ピークが２つまたはピークが多数ある曲線を示す。本明細書において使用される相互侵入網目は、半相互侵入網目（ｓｅｍｉ−ｉｎｔｅｒｐｅｎｅｔｒａｔｉｎｇ  ｎｅｔｗｏｒｋｓ）を含み、したがって、低密度部分および高密度部分を有する、架橋された、および架橋されていない多成分の分子混合物を表す。本発明を実施するのに役立つＩＰＮ樹脂を調製するための具体的な製造方法は、参照によりすべてが本明細書に組み込まれる、米国特許第５，７４７，５９４号（ｄｅＧｒｏｏｔら）、米国特許第５，３７０，９４０号（Ｈａｚｌｉｔｔら）、およびＷＯ  ９４／１７１１２（Ｋｏｌｔｈａｍｍｅｒ）に開示されている。ＩＰＮ樹脂は、並列または直列の多数の反応器のシステムを使用して調製されることができ、また、溶液重合システムから製造され得る。別法として、この独創的なフィルムに有用なＩＰＮは、均一成分の重合を開始する前に不均一成分の重合を完了させることにより、単一反応器内で調製され得る。均一成分を製造するのに適した触媒の例は、参照によりその全体が本明細書に組み込まれる、米国特許第５，０２６，７９８号、第５，０５５，４３８号（Ｃａｎｉｃｈ）；第３，６４５，９９２号（Ｅｌｓｔｏｎ）；第５，０１７，７１４号（Ｗｅｌｂｏｒｎ）；および第４，０７６，６９８号（Ａｎｄｅｒｓｏｎ）に記載されている。
【００２１】
本明細書において、「均一な」は、比較的狭い分子量分布（３．０に等しいかまたはそれ未満のＭｗ／Ｍｎ）および比較的狭い組成分布の重合反応生成物を指す。均一なポリマーは、鎖内部のコモノマーの比較的規則正しい配列、すべての鎖における配列分布の鏡映、およびすべての鎖の長さの相似性、すなわち、狭い分子量分布を示すという点で、不均一ポリマーとは構造的に異なる。さらに、通常、均一なポリマーは、例えば、チーグラナッタ触媒よりも、メタロセンまたは他の単一サイト触媒を用いて調製される。線状均一ポリオレフィンの調製および使用方法は、それらのすべてが参照によりその全体が本明細書に組み込まれる、米国特許第５，２０６，０７５号、米国特許第５，２４１，０３１号、ＰＣＴ国際出願ＷＯ  ９３／０３０９３、米国特許第５，０２６，７９８号および第５，０５５，４３８号（Ｃａｎｉｃｈ）；第３，６４５，９９２号（Ｅｌｓｔｏｎ）；第５，０１７，７１４号（Ｗｅｌｂｏｒｎ）；および第４，０７６，６９８号（Ａｎｄｅｒｓｏｎ）に開示されている。線状均一エチレン／α−オレフィンコポリマーの製造および使用に関するさらなる詳細は、両方ともＥｘｘｏｎ  Ｃｈｅｍｉｃａｌ  Ｐａｔｅｎｔｓ，Ｉｎｃ．が出願人とされている、ＰＣＴ国際公表ＷＯ  ９０／０３４１４およびＰＣＴ国際公表ＷＯ  ９３／０３０９３に開示されており、両方とも参照によりその全体が本明細書に組み込まれる。さらに、均一ポリオレフィンの別の種類が、両方とも参照によりその全体が本明細書に組み込まれる、米国特許第５，２７２，２３６号（ＬＡｌら）および米国特許第５，２７８，２７２号（ＬＡｌら）に開示されている。これらの特許のそれぞれが、Ｄｏｗ  Ｃｈｅｍｉｃａｌ  Ｃｏｍｐａｎｙにより製造され、市販されている「実質的に線状の」均一な長鎖が分岐されたエチレン／α−オレフィンコポリマーを開示している。均一ポリオレフィンのさらに別の種類は、均一な超分岐ポリオレフィンであり、ＳＳＨポリオレフィンを含む。「実質的に球形の均一なポリオレフィン」（すなわち、「ＳＳＨポリオレフィン」）という語句は、主鎖の炭素原子１０００個ごとに主鎖から分かれた、少なくとも５０個の側鎖、例えば少なくとも６０個の側鎖、が存在するポリマー構造を有する、単一サイト触媒樹脂を指す。超分岐均一ポリエチレンは、低多分散指数（３．０未満かそれに等しい、例えば２．７未満のＭｗ／Ｍｎ、または１．９〜２．５のＭｗ／Ｍｎを有する）などの面で他の均一な樹脂に似ているが、少なくとも、超分岐均一ポリエチレンは、側鎖の分岐水準が高く、異なった長さの側鎖が混合された集団を有することを特徴とし得るという点で、市販の線状均一エチレン／α−オレフィンコポリマー、または長鎖分岐均一エチレン／α−オレフィンコポリマーに似ていない。加えて、超分岐均一ポリエチレンの短鎖側鎖の少なくともいくつかは、それら自体が分岐された短鎖であることが可能である。１つのポリマー鎖から次のポリマー鎖までの分子量は似たものであるが、異なった側鎖長および／または構造により、Ｍｉｔｓｕｉ  ＴＡＦＭＥＲ（登録商標）ポリマーまたはＤｏｗ  ＥＮＧＡＧＥ（登録商標）ポリマーなどの市販の均一樹脂とは異なった仕方で、結晶化度が影���される。
【００２２】
本明細書において、「不均一な」は、分子量が比較的広範囲に変動（３．０を超えるＭｗ／Ｍｎ）し、組成分布が比較的広範囲に変動する重合反応生成物、すなわち、例えば、通常のチーグラナッタ触媒を使用して調製された通常のポリマーを指す。通常、不均一なコポリマーは、比較的広範囲にわたる主鎖長およびコモノマー百分率を有する。不均一な樹脂を調製する方法は、すべてが参照によりその全体が本明細書に組み込まれる、米国特許第４，３１４，９１２号（Ｌｏｗｅｒｙら）、米国特許第４，５４７，４７５号（Ｇｌａｓｓら）、および米国特許第４，６１２，３００号（Ｃｏｌｅｍａｎ、ＩＩＩ）に記載されている。
【００２３】
本明細書において、「ステアリン酸の遷移金属塩またはステアリン酸のエステル」は、ステアリン酸亜鉛などのステアリン酸の遷移金属塩、またはモノステアリン酸グリセロールなどのステアリン酸のエステル、またはそれらのブレンドを意味する。
【００２４】
本明細書において、「固着防止剤」は、外側のフィルム表面の摩擦および／または付着係数を低下させるために使用され得る粒子を意味しており、さまざまなシリカ（ヒューム、沈殿、ゲル）、天然ケイ酸塩（タルク、珪藻土など）、ケイ酸マグネシウム、炭酸塩、合成ケイ酸塩、天然アルミナ、合成アルミナ、アルミノケイ酸塩、合成微粒子（非架橋スチレンポリマー粒子、架橋スチレンポリマー粒子、高分子量および超高分子量シロキサン、非架橋アクリルポリマー粒子、架橋アクリルポリマー粒子、ポリエチレン粒子、スチレン、アクリル、シロキサン、フルオロポリマーなど）が含まれる。固着防止剤の別の種類には、ビス脂肪アミドなどのアミドワックスが含まれる。固着防止剤の量は、少なくとも部分的には、粒子の大きさによって決まる。一般に、粒子が大きいほど、必要な量は少なくなる。例えば、寸法が１μｍ未満の場合は、２０，０００ｐｐｍの量で十分なすべり特性がもたらされるが、約５μｍの粒径の場合は、約１０００ｐｐｍの固着防止剤を充填すると、同じ効果がもたらされる。良好な固着防止性能を有するフィルムを製造する具体的な方法は、参照によりその全体が本明細書に組み込まれる米国特許第５，９２５，４５４号に開示されている。
【００２５】
本明細書において、「熱収縮性の」は、２００°Ｆに加熱されたとき、フィルムの長さ方向に少なくとも８％、横方向に少なくとも８％の自由収縮（ＡＳＴＭ  Ｄ  ２７３２−８３）を示すことになる、材料の性質を指す。本発明の熱収縮性フィルムは、溶融状態で配向させられている熱間インフレートフィルム（ｈｏｔ  ｂｌｏｗｎ  ｆｉｌｍ）とは対照的に、固体状態で配向させられている。熱収縮性フィルムは、熱間インフレート（単一気泡（ｓｉｎｇｌｅ  ｂｕｂｂｌｅ））フィルムとは対照的に、軟化点で自由収縮を示すのに対して、熱間インフレートフィルムは、低温では収縮挙動を示さず、フィルム樹脂の融点に近い温度に加熱されなければならない。
【００２６】
本明細書において、「アミドワックス」は、第一級、第二級、第三級、またはビス脂肪アミドを指す。異なった種類の例には、エルカ酸アミド、ベヘン酸アミド、オレイン酸アミドまたはステアリン酸アミドなどの第一級脂肪アミド；ステアリールエルカ酸アミド、エルシルエルカ酸アミド、オレイルパルミチン酸アミド、ステアリールステアリン酸アミドまたはエルシルステアリン酸アミドなどの第二級脂肪アミド；ジメチルステアリン酸アミド、ジエチルステアリン酸アミドなどの第３級脂肪アミド；およびＮ，Ｎ’−エチレンビス（ステアリン酸アミド）、Ｎ，Ｎ’−メチレンビス（ステアリン酸アミド）、Ｎ，Ｎ’−エチレンビス（オレイン酸アミド）またはＮ，Ｎ’−プロピレンビス（オレイン酸アミド）などのＮ，Ｎ’−ビス（脂肪）アミドが含まれる。これらのワックスは、単独でまたは組み合わせて、本発明によって使用され得る。
【００２７】
本明細書において使用されるすべての組成百分率は、別に指示されていない限り、「重量」を規準として示される。
【００２８】
（発明の要旨）
本発明の第１の態様において、多層フィルムは、それぞれの層がポリマーを含む第１外側層および第２外側層、ポリマーを含むコア層、ならびにそれぞれがポリマーを含む第１基層および第２基層を備えており、第１基層および第２基層はそれぞれコア層と第１外側層の間およびコア層第２外側層との間に配設されており、前記第１基層および第２基層の少なくとも１つはアミドワックスを含み、および前記第１外側層および第２外側層の少なくとも１つはアミドワックスを含み、前記アミドワックスは、それぞれ第１基層および第２基層内のワックスの量の１％〜５０％の量で存在する。
【００２９】
本発明の第２の態様において、多層フィルムは、それぞれの層がポリマーを含む第１外側層および第２外側層、ポリマーを含むコア層、およびそれぞれがポリマーを含む第１基層および第２基層を備えており、前記第１基層および第２基層はそれぞれコア層と第１外側層の間およびコア層と第２外側層との間に配設されており、第１基層、第２基層、第１外側層および第２外側層の少なくとも１つは、ｉ）アミドワックスおよびｉｉ）ステアリン酸の遷移金属塩またはステアリン酸のエステルのブレンドを含む。
【００３０】
本発明の第３の態様において、多層フィルムは、それぞれの層がポリマーを含む第１外側層および第２外側層、およびポリマーを含む基層を備えており、第１外側層、第２外側層および基層の少なくとも１つは、ｉ）アミドワックスおよびｉｉ）ステアリン酸の遷移金属塩またはステアリン酸のエステルのブレンドを含む。
【００３１】
添付図は、本発明のいくつかの実施形態を説明する；
（図面の簡単な説明）
図１は本発明によるフィルムの断面を示す図である。
図２は本発明によるフィルムの第２の実施形態の断面を示す図である。
図３は本発明によるフィルムの第３の実施形態の断面を示す図である。
【００３２】
本発明によるフィルムは、３、４、５またはそれ以上の層を含むことができる。多層フィルムは、押出し、共押出し、積層、被覆を含むさまざまな方法により、および中央折り込み（ｃｅｎｔｅｒｆｏｌｄｉｎｇ）、ポーチ（ｐｏｕｃｈ）、またはバッグ（ｂａｇ）の製造方法により、製造され得る。
【実施例】
【００３３】
（実施例１）
図１を参照すると、５層の多層ポリマーフィルム１０は、それぞれポリマーを含む第１外側層１２および第２外側層１３、ポリマーを含むコア層１４、およびそれぞれポリマーを含む第１基層１５および第２基層１６を備え、前記第１基層および第２基層は、コア層とそれぞれの外側層との間に配設されている。前記第１基層および第２基層は、それぞれアミドワックスを含み、前記第１外側層および第２外側層のそれぞれは、前記第１基層および第２基層のアミドワックスの量の１％〜５０％の量のアミドワックスをそれぞれ含む。
【００３４】
別法として、前記第１外側層および第２外側層は、アミドワックスを含まないか、または実質的に含まない。
【００３５】
第１外側層および第２外側層、コア層、および第１基層および第２基層は、上述のホストポリマーのどれでも含むことができる。
【００３６】
第１基層および第２基層、および第１外側層および第２外側層のアミドワックスは、上述のアミドワックスのどれでも含むことができる。基層のアミドワックスは、第１基層および第２基層のそれぞれの重量を基準として、４，０００ｐｐｍ〜２０，０００ｐｐｍ、例えば８，０００ｐｐｍ〜１５，０００ｐｐｍ、または１０，０００ｐｐｍ〜１２，０００ｐｐｍの量を含む。外側層のアミドワックスは、基層のアミドワックス量の１％〜５０％、例えば５％〜４５％、１０％〜４０％、１５％〜３５％、または２０％〜３０％を含むことができる。外側層のアミドワックスは、基層のアミドワックス量の５０％未満、例えば４０％未満、３０％未満、２０％未満、および１０％未満を含むことができる。外側層のアミドワックスは、第１外側層および第２外側層のそれぞれの重量を基準として、１，０００ｐｐｍ〜１０，０００ｐｐｍ、例えば２，０００ｐｐｍ〜８，０００ｐｐｍ、または３，０００ｐｐｍ〜６，０００ｐｐｍの間の量を含むことができる。
【００３７】
第１基層および第２基層のワックスの量および組成は、第１外側層および第２外側層のそれぞれのワックスの量および組成と同様に、互いに異なることができる。
【００３８】
第１基層および第２基層のワックスの量および組成は、第１外側層および第２外側層のそれぞれのワックスの量および組成と同様に、同じであるかまたは実質的に同じであり得る。
【００３９】
第１基層および第２基層のワックスの組成は、第１外側層および第２外側層のワックスの組成と異なることができる。
【００４０】
第１基層および第２基層のワックスの組成は、第１外側層および第２外側層のワックスの組成と同じかまたは実質的に同じであり得る。
【００４１】
第１外側層および第２外側層は、それぞれ、上に挙げられたものなどの固着防止剤を、適切な、どのような量ででも、例えば、５０ｐｐｍ〜２０，０００ｐｐｍ、１００〜１８，０００ｐｐｍ、５００〜１５，０００ｐｐｍ、１，０００〜１０，０００ｐｐｍ、および３，０００〜８，０００ｐｐｍの範囲で、含むことができる。
【００４２】
別に指示されていない限り、本明細書において指示されてる固着防止剤の百分率は、固着防止材料それ自体の百分率を指し、固着防止剤が支持されているマスタバッチまたは他の担体の百分率を指してはいない。
【００４３】
ある実施形態において、第１外側層および第２外側層は、それぞれ、エチレン／α−オレフィンコポリマーおよび／またはエチレン／酢酸ビニルコポリマーを含み、コア層は線状低密度ポリエチレンを含み、第１基層および第２基層は、それぞれ、エチレン／α−オレフィンコポリマーおよび／またはエチレン／酢酸ビニルコポリマーを含み、第１基層および第２基層にはアミドワックスが存在する。
【００４４】
別の実施形態において、第１外側層および／または第２外側層は、それぞれエチレン／α−オレフィンコポリマーおよび／またはエチレン／酢酸ビニルコポリマーを含み、コア層は線状低密度ポリエチレンを含み、第１基層および第２基層は、それぞれ、エチレン／α−オレフィンコポリマーおよび／またはエチレン／酢酸ビニルコポリマーを含み、第１基層および／または第２基層、ならびに第１外側層および／または第２外側層にはアミドワックスが存在する。
【００４５】
最終フィルムは、３〜１５マイクログラム／インチ２、例えば、４〜１５マイクログラム／インチ２、５〜１２マイクログラム／インチ２、または６〜１０マイクログラム／インチ２のアミドワックスの外側表面被覆を有する第１外側層および／または第２外側層を有する。最終フィルムは、３マイクログラム／インチ２を超える、例えば、４、５、６、７、または８マイクログラム／インチ２を超えるアミドワックスの外側表面被覆を有する第１外側層および／または第２外側層を有する。
【００４６】
（実施例２）
図２を参照すると、５層の多層ポリマーフィルム３０は、それぞれ、ポリマーを含む第１外側層３２および第２外側層３３、ポリマーを含むコア層３４、および、それぞれポリマーを含む第１基層３５および第２基層３６を含み、第１基層および第２基層は、コア層とそれぞれの外側層との間に配設されている。ｉ）第１基層および第２基層、およびｉｉ）第１外側層および第２外側層の少なくとも１つは、ｉ）アミドワックスおよびｉｉ）ステアリン酸の遷移金属塩またはステアリン酸のエステル、のブレンドを含む。
【００４７】
第１外側層および第２外側層のポリマー、コア層、および第１基層および第２基層は、上に挙げたホストポリマーのいずれをも含むことができる。
【００４８】
第１基層および第２基層、ならびに第１外側層および第２外側層のアミドワックスは、実施例１について示された割合で、上に挙げたアミドワックスのいずれをも含むことができる。
【００４９】
第１外側層および第２外側層は、それぞれ、実施例１について示された割合で、上に挙げられたものなどの固着防止剤を含むことができる。
【００５０】
ある実施形態において、第１外側層および第２外側層は、それぞれ、エチレン／α−オレフィンコポリマーおよび／またはエチレン／酢酸ビニルコポリマーを含み、コア層は線状低密度ポリエチレンを含み、第１基層および第２基層は、それぞれ、エチレン／α−オレフィンコポリマーおよび／またはエチレン／酢酸ビニルコポリマーを含み、第１基層および第２基層にはｉ）アミドワックスおよびｉｉ）ステアリン酸の遷移金属塩またはステアリン酸のエステルのブレンドが存在する。
【００５１】
別の実施形態において、第１外側層および第２外側層は、それぞれ、エチレン／α−オレフィンコポリマーおよび／またはエチレン／酢酸ビニルコポリマーを含み、コア層は線状低密度ポリエチレンを含み、第１基層および第２基層は、それぞれ、エチレン／α−オレフィンコポリマーおよび／またはエチレン／酢酸ビニルコポリマーを含み、第１基層および第２基層、ならびに第１外側層および第２外側層にはｉ）アミドワックスおよびｉｉ）ステアリン酸の遷移金属塩またはステアリン酸のエステルのブレンドが存在する。
【００５２】
別の実施形態において、第１外側層および第２外側層は、それぞれ、エチレン／α−オレフィンコポリマーおよび／またはエチレン／酢酸ビニルコポリマーを含み、コア層は線状低密度ポリエチレンを含み、第１基層および第２基層は、それぞれ、エチレン／α−オレフィンコポリマーおよび／またはエチレン／酢酸ビニルコポリマーを含み、第１外側層および第２外側層にはｉ）アミドワックスおよびｉｉ）ステアリン酸の遷移金属塩またはステアリン酸のエステルのブレンドが存在する。
【００５３】
最終フィルムは、それぞれが、実施例１において示されているような、外側の表面ワックス水準を有する第１外側層および第２外側層を有する。
【００５４】
ステアリン酸の遷移金属塩またはステアリン酸のエステルは、第１基層および第２基層のそれぞれ、および第１外側層および第２外側層のそれぞれの重量を基準として、５００ｐｐｍ〜５，０００ｐｐｍ、例えば、１，０００〜４，０００ｐｐｍ、または２，０００〜３，０００ｐｐｍを含むことができる。
【００５５】
（実施例３）
図３を参照すると、３層の多層ポリマーフィルム４０は、それぞれ、ポリマーを含む第１外側層４２および第２外側層４３、およびポリマーを含む基層４４を含む。基層は、ｉ）アミドワックス、およびｉｉ）ステアリン酸の遷移金属塩、またはステアリン酸のエステルの、ブレンドを含む。
【００５６】
ある実施形態において、第１外側層および第２外側層は、また、それぞれ、アミドワックスとステアリン酸の遷移金属塩またはステアリン酸のエステルとのブレンドを含む。
【００５７】
別の実施形態においては、第１外側層および第２外側層は、それぞれ、基層におけるアミドワックスの量の１％〜５０％の量、例えば５％〜４５％、１０％〜４０％、１５％〜３５％、または２０％〜３０％の量のアミドワックスを含む。
【００５８】
第１外側層および第２外側層、および基層は、上に挙げられたホストポリマーのいずれでも含むことができる。
【００５９】
基層および第１外側層および第２外側層のアミドワックスは、上に挙げたアミドワックスのいずれでも含むことができる。
【００６０】
基層のアミドワックスは、基層の重量を基準として４，０００ｐｐｍ〜２０，０００ｐｐｍ、例えば、８，０００ｐｐｍ〜１５，０００ｐｐｍ、または１０，０００〜１２，０００ｐｐｍを含むことができる。第１外側層および第２外側層のアミドワックスは、基層におけるアミドワックスの量の５０％未満、例えば、４０％未満、例えば、３０％未満、２０％未満、および１０％未満を含有することができる。外側層のアミドワックスは、第１外側層および第２外側層のそれぞれの重量を基準として、１，０００ｐｐｍ〜１０，０００ｐｐｍ、例えば、２，０００ｐｐｍ〜８，０００ｐｐｍ、又は３，０００ｐｐｍ〜６，０００ｐｐｍを含むことができる。
【００６１】
それぞれ、各々の外側層におけるワックスの量および／または組成は、それぞれ、各々の外側層におけるワックスの量および／または組成が、基層と比較して異なることができるのと同様に、互いに異なることができる。
【００６２】
それぞれ、各々の外側層におけるワックスの量および／または組成は、同一又は実質的に同一であり得る。
【００６３】
それぞれ、各々の外側層におけるワックスの量および／または組成は、基層におけるワックスの量および／または組成と比較して、それ未満、それと同一、または実質的に同一であり得る。
【００６４】
第１外側層および第２外側層は、それぞれ、実施例１について示された割合で、上に挙げられたものなどの固着防止剤を含むことができる。
【００６５】
ある実施形態において、第１外側層および第２外側層は、それぞれ、エチレン／α−オレフィンコポリマーおよび／またはエチレン／酢酸ビニルコポリマーを含み、基層は線状低密度ポリエチレンを含み、基層にはｉ）アミドワックスおよびｉｉ）ステアリン酸の遷移金属塩またはステアリン酸のエステルのブレンドが存在する。
【００６６】
別の実施形態において、第１外側層および第２外側層は、それぞれ、エチレン／α−オレフィンコポリマーおよび／またはエチレン／酢酸ビニルコポリマーを含み、基層は線状低密度ポリエチレンを含み、第１外側層および第２外側層、ならびに基層にはアミドワックスおよびステアリン酸の遷移金属塩またはステアリン酸のエステルのブレンドが存在する。
【００６７】
最終フィルムは、それぞれが、実施例１において示されているような、外側の表面ワックス水準を有する第１外側層および第２外側層を有する。
【００６８】
基層および第１外側層および第２外側層のステアリン酸の遷移金属塩は、例えば、ステアリン酸亜鉛などの後周期遷移金属のステアリン酸塩を含むことができる。ステアリン酸遷移金属の選択は、非食品用途であるかまたは食品規制法によりある種類のものの使用が制限される食品用途であるかに基づいて行われる。ステアリン酸の遷移金属塩は、ステアリン酸カルシウムなどのアルカリ金属塩とは対照的である。ステアリン酸のエステルには、モノステアリン酸グリセロールが含まれる。
【００６９】
ステアリン酸の遷移金属塩またはステアリン酸のエステルは、基層および第１外側層および第２外側層のそれぞれの重量を基準として、５００ｐｐｍ〜１０，０００ｐｐｍ、例えば、１，０００〜７，０００ｐｐｍ、２，０００〜６，０００ｐｐｍ、または３，０００〜５，０００ｐｐｍを含むことができる。
【００７０】
（実施例４）
フィルムは、実施例３のフィルムと同様に作製されるが、第１外側層および第２外側層は、それぞれ、ｉ）アミドワックスおよびｉｉ）ステアリン酸の遷移金属塩またはステアリン酸のエステルのブレンドを有するエチレン／α−オレフィンコポリマーおよび／またはエチレン／酢酸ビニルコポリマーを、第１外側層および第２外側層内に含み、基層は線状低密度ポリエチレンを含む。
【００７１】
さらなる実施例および比較例：以下の本発明の実施例の熱収縮性フィルム、および比較のためのフィルム例が、当技術分野でよく知られた、下方キャスト押出し（ｄｏｗｎｗａｒｄ  ｃａｓｔ  ｅｘｔｒｕｓｉｏｎ）（単層フィルム）または共押出し（多層フィルム）により作製された。前駆体フィルムは、カスケード水を使用して固体状態に急冷され、配向温度に再加熱され、通常の捕捉気泡法（ｔｒａｐｐｅｄ  ｂｕｂｂｌｅ  ｐｒｏｃｅｓｓ）により、縦方向および横方向が、約３〜５：１の比率で引き伸ばされ、配向温度以下に冷却され、熱収縮性フィルムをもたらし、次いで、紙芯の上に巻き取られた。あるいはまた、フィルムは１０〜３５キログレイの線量で電子ビーム照射された。
【００７２】
本発明の熱収縮性フィルムは、共押出し、積層、押出し被覆、またはコロナ接着（ｃｏｒｏｎａ  ｂｏｎｄｉｎｇ）を含む適切な方法により作製することができ、それぞれが、参照によりその全体が本明細書に組み込まれる、米国特許第４，５５１，３８０号（Ｓｃｈｏｅｎｂｅｒｇ）、または米国特許第６，４２３４２１号（Ｂａｎａｓｚａｋ）、または米国特許第６，５１４５８３号（Ａｈｌｇｒｅｎ）に示されたものなどの、管状キャスト共押出しにより、作製することもできる。フィルムから作製されたバッグ（ｂａｇ）は、参照によりその全体が本明細書に組み込まれる、米国特許第３，７４１，２５３号（Ｂｒａｘら）に示されているものなどの適切な、いずれの方法によっても作製し得る。側面または末端が閉じられたバッグは、一重または二重に巻かれたフィルムから作製し得る。本発明のフィルムは、捕捉気泡法または、参照によりその全体が本明細書に組み込まれる米国特許第６，１０６，９３４号（Ｆｏｒｌｏｎｉ）に示されているものなどの同時テンタ法（ｓｉｍｕｌｔａｎｅｏｕｓ  ｔｅｎｔｅｒｆｒａｍｅ  ｐｒｏｃｅｓｓ）を含む、適切な、いかなる方法によっても配向され得る。本発明のフィルムは、フィルムが使用される特定の包装操作のための望ましい性質をもたらす限り、所望の、いかなる全厚さでも有することができる。最終のフィルム厚さは、方法、最終用途に応じて変化し得る。通常の厚さは、０．１〜２０ミル、例えば０．２〜１５ミル、さらに例えば、０．３〜１０ミル、さらに例えば、０．３〜５ミル、さらに例えば、０．３〜２ミル、例えば０．３〜１ミルなどの範囲にわたる。
【００７３】
本発明のフィルムは、長さ方向および横方向の両方向において、２５〜５０グラムのエルメンドルフ引裂強度（ＡＳＴＭ  １９２２）を有することができる。本発明のフィルムは、０．１〜５、例えば０．１〜４．５、または０．１〜４、または０．１〜３．５、または０．１〜３．５、または０．１〜３、または０．１〜２．５、または０．１〜２のヘーズ値を有することができる。本発明のフィルムは、５またはそれ未満、４またはそれ未満、３．５またはそれ未満、３またはそれ未満、２．５またはそれ未満、２またはそれ未満、１またはそれ未満のヘーズ値を有することができる。
【００７４】
（実施例５）
第１外側層／第１基層／コア層／第２基層／第２外側層構造を有するパリンドローム（ｐａｌｉｎｄｒｏｍｉｃ）構造の５層前駆体フィルムが、共押出しされ、水により急冷された。前記フィルムの各層の相対的な層厚さは、
Ａ／Ｂ／Ｃ／Ｂ／Ａの順に、
１２．５／１２．５／５０／１２．５／１２／５であった。
【００７５】
第１外側および第２外側（Ａ）層および第１基層および第２（Ｂ）基層のポリマーは、２５％Ｈｕｎｔｓｍａｎ  ＰＥ  １３３５、３．３％酢酸ビニルを有するエチレン酢酸ビニル、Ｄｏｗ  Ｃｈｅｍｉｃａｌから市販されている５０％ＤＯＷＬＥＸ（商標）  ２０４５、０．９２０ｇ／ｃｍ３の密度を有するエチレン／オクテンコポリマー、および２５％ＤＯＷＬＥＸ（商標）  ２０３７、０．９３５ｇ／ｃｍ３の密度を有するエチレン／オクテンコポリマーのブレンドであり、コア（Ｃ）層はＤＯＷＬＥＸ（商標）  ２０４５であった。前駆体フィルムは、１０〜３５キログレイの線量で電子線照射され、配向温度に再加熱され、次いで、通常の捕捉気泡法により長さ方向および横方向のそれぞれが約５：１の比で伸ばされた。
【００７６】
５層フィルムは、次いで、強制空気を使用して冷却され、機械的巻き取り機を使用してフィルムのロールとして集められた。それぞれのＡ層は、Ｃｒｏｍｐｔｏｎ  ＫＥＭＡＭＩＤＥ  ｗ２０（商標）エチレンビス−オレイン酸アミドを１５００ｐｐｍ、２０００ｐｐｍのＣｒｏｍｐｔｏｎ  ステアリン酸亜鉛、および４０００ｐｐｍのＣｒｏｍｐｔｏｎ  ＫＥＭＡＭＩＤＥ  Ｗ−４０（商標）  Ｎ，Ｎ’−エチレンビス−ステアリン酸アミドを含有し、それぞれのＢ層は、５０００ｐｐｍのＣｒｏｍｐｔｏｎ  ＫＥＭＡＭＩＤＥ  Ｅ（商標）エルカ酸アミド、５０００ｐｐｍのＣｒｏｍｐｔｏｎ  ＫＥＭＡＭＩＤＥ  ＶＯ（商標）  オレイン酸アミド、２０００ｐｐｍのＣｒｏｍｐｔｏｎ  ＫＥＭＡＭＩＤＥ  Ｗ−４０（商標）  Ｎ，Ｎ’−エチレンビスーステアリン酸アミドおよび２０００ｐｐｍのＣｒｏｍｐｔｏｎステアリン酸亜鉛を含んでいた。コア層には、添加物は置かれていなかった。
【００７７】
（実施例６）
第１外側層／第１基層／コア層／第２基層／第２外側層構造を有するパリンドローム構造の５層前駆体フィルムが共押出しされ、水により急冷された。前記フィルムの各層の相対的な層厚さは、
Ａ／Ｂ／Ｃ／Ｂ／Ａの順に、
１０／１０／６０／１０／１０であった。
【００７８】
第１外側および第２外側（Ａ）層および第１基層および第２（Ｂ）基層のポリマーは、４３％Ｄｏｗ  ＡＦＦＩＮＩＴＹ（商標）  ＰＬ  １８８０（商標）、０．９０２ｇ／ｃｍ３の密度を有する均一なエチレン／α−オレフィン、Ｄｏｗ  Ｃｈｅｍｉｃａｌから市販されている３１％ＤＯＷＬＥＸ（商標）  ２０４５、０．９２０ｇ／ｃｍ３の密度を有するエチレン／オクテンコポリマー、および２６％ＤＯＷＬＥＸ（商標）  ２０３７、０．９３５ｇ／ｃｍ３の密度を有するエチレン／オクテンコポリマーのブレンドであり、コア（Ｃ）層のポリマーは、４３％Ｄｏｗ  ＡＦＦＩＮＩＴＹ（商標）  ＰＬ  １８８０（商標）、３２．８％ＤＯＷＬＥＸ（商標）  ２０３７、および１８．８％ＤＯＷＬＥＸ（商標）  ２０４５のブレンドであった。前駆体フィルムは、１０〜３５キログレイの線量で電子線照射され、配向温度に再加熱され、次いで、通常の捕捉気泡法により長さ方向および横方向のそれぞれが約５：１の比で伸ばされた。
【００７９】
５層フィルムは、次いで、強制空気を使用して冷却され、機械的巻き取り機を使用してフィルムのロールとして集められた。それぞれのＡ層は、Ｃｒｏｍｐｔｏｎ  ＫＥＭＡＭＩＤＥ  Ｅ（商標）エルカ酸アミドを２４００ｐｐｍ、２０００ｐｐｍのＣｒｏｍｐｔｏｎステアリン酸亜鉛、および５９００ｐｐｍのＣｒｏｍｐｔｏｎ  ＫＥＭＡＭＩＤＥ  Ｗ−４０（商標）  Ｎ，Ｎ’−エチレンビス−ステアリン酸アミドを含有し、それぞれのＢ層は、８０００ｐｐｍのＣｒｏｍｐｔｏｎ  ＫＥＭＡＭＩＤＥ  Ｅ（商標）エルカ酸アミド、８０００ｐｐｍのＣｒｏｍｐｔｏｎ  ＫＥＭＡＭＩＤＥ  ＶＯ（商標）  オレイン酸アミド、５０００ｐｐｍのＣｒｏｍｐｔｏｎ  ＫＥＭＡＭＩＤＥ  Ｗ−４０（商標）  Ｎ，Ｎ’−エチレンビスーステアリン酸アミドおよび２０００ｐｐｍのＣｒｏｍｐｔｏｎステアリン酸亜鉛を含んでいた。コア層には、添加物は置かれていなかった。
【００８０】
（実施例７）
以下の組成を除外して、実施例６において説明された手順により、５層熱収縮性フィルムが調製された。第１外側および第２（Ａ）外側層のポリマーは、３４％Ｄｏｗ  ＡＦＦＩＮＩＴＹ（商標）  ＰＬ  １８４０（商標）、０．９０９ｇ／ｃｍ３の密度を有する単一サイト触媒エチレン／α−オレフィンコポリマー、５０％エチレンオクテンＩＰＮ、１６％ＤＯＷＬＥＸ（商標）  ２２４７、０．９１７ｇ／ｃｍ３の密度を有するエチレン／α−オレフィンコポリマーのブレンドから形成され、第１基層および第２（Ｂ）基層は、５０％エチレンオクテンＩＰＮ、３０％Ｄｏｗ  ＡＦＦＩＮＩＴＹ  ＰＬ  １８４０、および２０％ＤＯＷＬＥＸ２２４７のブレンドであり、コア層（Ｃ）は、７５重量％のＤｏｗ  ＸＵＳ  ５９９００．４８、０．９２３の密度を有するエチレン／オクテンＩＰＮ、および２５％Ｄｏｗ  ＡＦＦＩＮＩＴＹ（商標）  ＰＬ  １８４０（商標）、０．９０９ｇ／ｃｍ３の密度を有する長鎖分岐均一エチレン／α−オレフィンコポリマー、のブレンドから形成された。それぞれのＡ層は、Ｃｒｏｍｐｔｏｎ  ＫＥＭＡＭＩＤＥ  Ｅ（商標）エルカ酸アミドを２０００ｐｐｍ、１６５０ｐｐｍのＣｒｏｍｐｔｏｎステアリン酸亜鉛、および５０００ｐｐｍのＣｒｏｍｐｔｏｎ  ＫＥＭＡＭＩＤＥ  Ｗ−４０（商標）  Ｎ，Ｎ’−エチレンビスーステアリン酸アミドを含有し、それぞれのＢ層は、７６００ｐｐｍのＣｒｏｍｐｔｏｎ  ＫＥＭＡＭＩＤＥ  Ｅ（商標）エルカ酸アミド、７６００ｐｐｍのＣｒｏｍｐｔｏｎ  ＫＥＭＡＭＩＤＥ  ＶＯ（商標）オレイン酸アミド、４６００ｐｐｍのＣｒｏｍｐｔｏｎ  ＫＥＭＡＭＩＤＥ  Ｗ−４０（商標）  Ｎ，Ｎ’−エチレンビスーステアリン酸アミド、および２０００ｐｐｍのＣｒｏｍｐｔｏｎステアリン酸亜鉛を含有していた。コア（Ｃ）層には、添加物は置かれていなかった。
【００８１】
（実施例８）
以下の組成を除外して、実施例６において説明された手順により、５層熱収縮性フィルムが調製された。第１外側および第２外側（Ａ）層のポリマーは、１７％Ｄｏｗ  ＡＴＴＡＮＥ（商標）  ４２０２、６７％エチレン／オクテンＩＰＮ１、および１６％ＤＯＷＬＥＸ（商標）  ２２４７のブレンドから形成され、第１基層および第２（Ｂ）基層は、６７％エチレン／オクテンＩＰＮ、１３％Ｄｏｗ  ＡＴＴＡＮＥ（商標）  ４２０１、０．９１２ｇ／ｃｍ３の密度を有するエチレン／α−オレフィンコポリマー（ＶＬＤＰＥ）、および２０％ＤＯＷＬＥＸ（商標）  ２２４７のブレンドであり、およびコア層；（Ｃ）は、７５重量％のＤｏｗ  ＸＵＳ  ５９９００．４８（商標）、０．９２３の密度を有するエチレン／オクテンＩＰＮ、および２５％Ｄｏｗ  ＡＴＴＡＮＥ（商標）  ４２０１、０．９１２ｇ／ｃｍ３の密度を有するエチレン／オクテンコポリマー（ＶＬＤＰＥ）、のブレンドから形成された。
【００８２】
（実施例９）
以下のことを除外して、実施例８において説明された手順により、５層熱収縮性フィルムが調製された。第１外側および第２外側（Ａ）層のポリマーは、８４％エチレン／オクテンＩＰＮ１、および１６％ＤＯＷＬＥＸ（商標）２２４７のブレンドから形成され、第１基層および第２（Ｂ）基層の組成は、４０％エチレン／オクテンＩＰＮ、４０％Ｄｏｗ  ＡＴＴＡＮＥ（商標）  ４２０１、０．９１２ｇ／ｃｍ３の密度を有するエチレン／オクテンコポリマー（ＶＬＤＰＥ）、および２０％ＤＯＷＬＥＸ（商標）２２４７のブレンドであった。
【００８３】
（実施例１０）
以下の組成を除外して、実施例７において説明された手順により、５層熱収縮性フィルムが調製された。第１外側および第２外側（Ａ）層のポリマーは、８４％エチレン／オクテンＩＰＮ、および１６％ＤＯＷＬＥＸ（商標）２２４７のブレンドから形成され、第１基層および第２（Ｂ）基層は、８０％エチレン／オクテンＩＰＮ、および２０％ＤＯＷＬＥＸ（商標）２２４７のブレンドであり、およびコア層；（Ｃ）は、７５重量％のＤｏｗ  ＸＵＳ  ５９９００．４８（商標）、０．９２３の密度を有するエチレン／オクテンＩＰＮ、および２５％Ｅｘｘｏｎ  ＥＸＡＣＴ（商標）  ４１５１、０．８９５ｇ／ｃｍ３の密度を有する線状均一エチレン／ヘキセンコポリマー、のブレンドから形成された。
【００８４】
（実施例１１）
コア層（Ｃ）が、６０重量％のＤｏｗ  ＸＵＳ  ５９９００．４８（商標）、０．９２３の密度を有するエチレン／オクテンＩＰＮおよび４０％Ｅｘｘｏｎ  ＥＸＡＣＴ（商標）  ４１５１、０．８９５ｇ／ｃｍ３の密度を有する線状均一エチレン／ヘキセンコポリマー、のブレンドから形成されたことを除外して、実施例１０により、５層熱収縮性フィルムが調製された。
【００８５】
（比較例１２）
第１外側層／コア層／第２外側層構造を有するパリンドローム構造の３層前駆体フィルムが共押出しされ、水により急冷された。前記フィルムの各層の相対的な層厚さは、
Ａ／Ｃ／Ａの順に、
２０／６０／２０であった。
【００８６】
第１外側および第２外側（Ａ）層のポリマーは、２５％Ｈｕｎｔｓｍａｎ  ＰＥ  １３３５、３．３％の酢酸ビニルを有するエチレン酢酸ビニル、Ｄｏｗ  Ｃｈｅｍｉｃａｌから市販されている５０％ＤＯＷＬＥＸ（商標）２０４５、０．９２０ｇ／ｃｍ３の密度を有するエチレン／オクテンコポリマー、および２５％ＤＯＷＬＥＸ（商標）２０３７、０．９３５ｇ／ｃｍ３の密度を有するエチレン／オクテンコポリマー、のブレンドであり、コア（Ｃ）層のポリマーは、Ｄｏｗ  ＸＵＳ  ５９９００．４８（商標）であった。熱収縮性フィルムを提供するために、前駆体フィルムは、２０〜３５キログレイの線量で電子線照射され、配向温度に再加熱され、次いで、通常の捕捉気泡法により長さ方向および横方向のそれぞれが約５：１の比で伸ばされた。
【００８７】
３層フィルムは、次いで、強制空気を使用して冷却され、機械的な巻き取り機を使用してフィルムのロールとして集められた。それぞれのＡ層は、Ｃｒｏｍｐｔｏｎ  ＫＥＭＡＭＩＤＥ  Ｅ（商標）エルカ酸アミドを６１００ｐｐｍ、１０００ｐｐｍのＫＥＭＡＭＩＤＥ  Ｂ（商標）ベヘン酸アミド、および５９００ｐｐｍのＣｒｏｍｐｔｏｎ  ＫＥＭＡＭＩＤＥ  Ｗ−４０（商標）  Ｎ，Ｎ’−エチレンビス−ステアリン酸アミドを含有していた。コア層には、添加物は置かれていなかった。
【００８８】
【表１】
0004392408.tif 000002
【００８９】
表１には、コア層が０．９２２ｇ／ｃｍ３を超えない密度を有するときは、良好なすべり特性を有するフィルムが、また、比較的高いエルメンドルフ引裂強度をも示しているある実施形態が含まれている。比較例１２は、本発明のフィルムが有する、ワックスのブルーム時間の制御および表面ワックスの均一性を欠く上に、０．９２２ｇ／ｃｍ３より大きいコア層密度を有し、本発明のあるフィルムより低いエルメンドルフの引裂強度を示した。本発明のいくつかの実施形態は、少なくとも２８グラム／ミル、例えば３０グラム／ミルのエルメンドルフ引裂強度をもたらすことができ、２５グラム／ミル〜５０グラム／ミル、例えば３０グラム／ミル〜５０グラム／ミルのエルメンドルフ引裂強度を有する。コア層の密度を適切に選択することにより、ワックスのブルームが制御されており、また、約３２グラム／ミルのエルメンドルフ引裂強度を有するフィルムである市販のフィルム、Ｃｒｙｏｖａｃ  Ｄ９５５（商標）、と同程度の大きさのエルメンドルフ引裂強度を示すフィルムを提供することができる。
【００９０】
表２には、本発明により作製され得る、各層の通常の範囲の成分を含む、通常のフィルム構造物が示されている。
【００９１】
【表２】
0004392408.tif 000003
【００９２】
表２の注釈：
１．  これらのフィルムのゲージは、例えば、０．４〜１．２５ミルであり得る。
２．  各層の厚さは、全体のフィルム厚さの百分率として、表２の第２行に示されている。
３．  各層の組成は、表２に示されている。各層は、下の表３において示されるポリマー、および表２に示される添加物を含む。
４．  外側層（層１）が約１２％の厚さより厚くなると、ワックスが表面に移動する時間がなくなり、大部分のすべり効果が失われることが、観測された。
５．  ２つの外側層は、組成が対称的、または別々であることができ、すなわち、第１外側層１および第２外側層５は、組成が異なることができる。同じことが、第１基層２および第２基層４にも当てはまる。
６．  フィルムは、３またはそれ以上の層で構成され得る。
７．  層１から５までの各層において、層は、１種のポリマー、例えば、本明細書において開示されたホストポリマーの１種などを含む。表２に示されたアミドワックスおよび固着防止成分は、普通、通常の押出し法による各層の押出しまたは共押出しの前に、当技術分野でよく知られたマスタバッチまたは適切な他の手段を介して、個々のホストポリマーに添加される。
【００９３】
【表３】
0004392408.tif 000004
【００９４】
以下の追加のフィルム実施例および比較例（１３〜３２）は、表２の指針の範囲内の水準で、ワックス、エルカ酸アミドおよびオレイン酸アミド、およびステアリン酸エステル、ステアリン酸亜鉛およびモノステアリン酸グリセロールを含むものを示す。すべてのフィルム構造は、別に表示されていない限り、５層である。表のアミドワックスの数値は、表示された外側、基層、またはコア層のそれぞれにおいて、重量百万分率で表示されている。製造後直ちにフィルム表面にブルームされたワックスの量は、平方インチ当たりのマイクログラム（μｇ／ｉｎ２）で定量化されている。
【００９５】
【表４】
0004392408.tif 000005
【００９６】
比較例１３〜１５は、パリンドローム構造の３層フィルムであり、各層の相対的な厚さは、
Ａ／Ｃ／Ａの順に
２５／５０／２５である。
【００９７】
熱収縮性フィルムは、参照によりその全体が本明細書に組み込まれるＳｃｈｏｅｎｂｅｒｇの方法（米国特許第４，５５１，３８０号）により、製造される。第１外側および第２外側（Ａ）層のポリマーは、２５％Ｈｕｎｔｓｕｍａｎ  ＰＥ  １３３５、３．３％の酢酸ビニルを含有するエチレン酢酸ビニル、Ｄｏｗ  Ｃｈｅｍｉｃａｌから市販されている５０％ＤＯＷＬＥＸ（商標）２０４５、０．９２０ｇ／ｃｍ３の密度を有するエチレン／オクテンコポリマー、および２５％ＤＯＥＬＥＸ（商標）２０３７、０．９３５ｇ／ｃｍ３の密度を有するエチレン／オクテンコポリマーのブレンドであり、コア（Ｃ）層のポリマーは、Ｄｏｗｌｅｘ（商標）２０４５であった。前駆体フィルムは、２０〜３５キログレイの線量で電子線照射され、配向温度に再加熱され、次いで、通常の捕捉気泡法により長さ方向および横方向のそれぞれが約５：１の比で伸ばされた。
【００９８】
各Ａ層は、Ｃｒｏｍｐｔｏｎ  ＫＥＭＡＭＩＤＥ  Ｅ（商標）エルカ酸アミドを４０００ｐｐｍ、４０００ｐｐｍのＣｒｏｍｐｔｏｎ  ＫＥＭＡＭＩＤＥ  Ｗ−４０（商標）Ｎ，Ｎ’−エチレンビス−ステアリン酸アミド、１０００ｐｐｍのＫＥＭＡＭＩＤＥ  Ｂ（商標）ベヘン酸アミド、および２０００ｐｐｍのＣｅｌｉｔｅ  ＳＵＰＥＲＦＩＮＥ  ＳＵＰＥＲＦＬＯＳＳ（商標）珪藻土を含有していた。コア層には、添加物は置かれていなかった。比較フィルム１３は、表面層の下にある層のワックス水準が、本発明の実施例の場合のように、有利な、より高い水準ではない。また、このフィルムは、配向されたフィルムのワックス表面の迅速な移動を容易にするための、ステアリン酸の後周期遷移金属塩またはステアリン酸のエステルを含んでいない。その結果、この従来技術によるフィルムには、前駆体フィルムを形成する間にワックス表面が加工装置へ移動するという望ましくない事柄を伴い、ロール巻き取りの前に、ワックスが熱収縮性フィルムの表面に急速にブルームすることができなくなる。したがって、これは、フィルムロールの至る所でワックス水準が不均一であるという前述の問題を示す熱収縮性フィルムの一例である。
【００９９】
表４から分かるように、比較フィルム実施例（１３〜１５）を試験すると、約５〜６マイクログラム／ｉｎ２のエルカ酸アミドワックスが表面に存在することが示された。この量のアミドワックスにより、外側または外部の包装またはフィルムロールの巻き取りに関して、十分なフィルム性能（すなわち、高すべりまたは低ＣＯＦ）が、包装装置に対して提供されるが、フィルムが、紙の巻き取り芯近くの終端に近づくと、時々固着を生じた。また、フィルムを製造する最初の段階の間に、フィルム製造装置上に積み上げられた多量のワックスが、押出しダイの下流に存在した。
【０１００】
【表５】
0004392408.tif 000006
【０１０１】
上の表５の実施例において、フィルム構造は５層フィルムである。いくらかのアミドワックスが外側層に置かれているが、３層フィルムで使用されるよりも著しく少ない。外側層の下にある基層には、それぞれの外側層に存在するものよりも実質的に多量のワックスが、それぞれ積載されている。これらの実施形態において、ワックスは、押出しおよび前駆体フィルム成形の間に、ブルームすることができるだけの十分な時間がなく、それにより、フィルム成形装置上のワックス汚染を防止する。しかし、表５から分かるように、フィルムが巻き取られているときの、表面のアミドワックスの量は、３層フィルムの量に匹敵する。
【０１０２】
【表６】
0004392408.tif 000007
【０１０３】
表６に見られるように、後周期遷移金属のステアリン酸塩は、ポリマーフィルム外側表面へのワックスブルームを容易にするように作用し得ることが分かった。上の表６のフィルムは、５層フィルムの外側層に、エルカ酸アミドまたはオレイン酸アミドを有しないように作製された。表６に示されるように、これらのワックスは、最初は外側層に存在しなくても、表面にブルームされることができた。
【０１０４】
【表７】
0004392408.tif 000008
【０１０５】
別のステアリン酸エステル、モノステアリン酸グリセロール（ＧＭＳ）は、外側層により少量のエルカ酸アミドが置かれ、基層内部にオレイン酸アミドおよびＧＭＳが置かれた状態で、表７に示されたように試験された。また、このステアリン酸エステルにより、フィルム巻き取り工程段階の前に、ワックスがフィルムの外側層へブルームする速度が増加された。
【０１０６】
【表８】
0004392408.tif 000009
【０１０７】
外側層および基層内におけるステアリン酸亜鉛の量および配置を変えて、追加実験が行われた。表８で見られるように、基層におけるステアリン酸亜鉛の量を増加すると、または外側層および基層の両方においてステアリン酸亜鉛を含むと、表面へのワックスブルームが促進される。
【０１０８】
フィルム表面上に高濃度のワックスを存在させ、押出成形法において汚染を最小限にするために、外側層および基層において、ワックスのさまざまな水準のブレンドに到達するための最適化研究が行われた。結果は、表９に示されている。
【０１０９】
【表９】
0004392408.tif 000010
【０１１０】
表５〜９について、上に示された５層の実施例において、２つの外側層および２つの基層のそれぞれが、表示された量のワックスおよび／またはステアリン酸塩を有していた。
【０１１１】
１０〜１５μｇ／ｉｎ２の総アミドワックス量を有する本発明のフィルムにより、ロールの最初から最後まで、実質的に一貫したフィルム性能がもたらされることが分かった。折られたフィルムが、包装装置の開放バーの上で上手く分離する開放性は優れており、包装装置に過剰なワックスを堆積することなしに包装装置を通るフィルムの追従性（ｆｉｌｍ  ｔｒａｃｋｉｎｇ）は、フィルムロール全体を通じて実質的に終始一貫していた。
【０１１２】
本発明の追加の実施形態においては、本明細書において記載されたフィルムの「コア層」は、２、３、５またはそれ以上の層を、実際に含むことができる。
【０１１３】
したがって、本発明のフィルムのコア層は、酸素バリア層を備えることができ、その酸素バリア層は、例えば、高分子接着剤、例えば無水物グラフトポリオレフィンなどの接着層（時には、「タイ（ｔｉｅ）」層と呼ばれる）を有するそれぞれの側に位置されているエチレン／ビニルアルコールコポリマー（ＥＶＯＨ）を含むことができる。この配列は、次の３層の「コア」を、効果的に含むことになるはずである：
接着層（ｔｉｅ）／酸素バリア／接着層
別法として、本発明のフィルムのコア層は、酸素バリア層を備えることができ、その酸素バリアは、例えば、ポリアミド（コポリアミドを含む）を有するそれぞれの側に位置されているエチレン／ビニルアルコールコポリマー（ＥＶＯＨ）、および酸素バリア層と反対側のそれぞれのポリアミド層の側に、高分子接着剤、例えば無水グラフト重合ポリオレフィン、などの接着層を含む。この配列は、次の５層の「コア」を、効果的に含むことになるはずである：
接着層（ｔｉｅ）／ポリアミド／酸素バリア／ポリアミド／接着層
そのような構造の例は、表１０〜１３に示されている。
【０１１４】
【表１０】
0004392408.tif 000011
【０１１５】
表１０の注釈：
１．  外側層および基層のそれぞれの残りは、ポリオレフィンまたはエチレン／α−オレフィンコポリマーである。酸素バリアおよびタイ層は、適切な添加物を除いて、関係する層の１００％を形成するが、他のポリマーとブレンドされ得る。
【０１１６】
実施例３４は、実施例３３と類似であるが、外側層および基層のいくつかまたはすべてにおいて、ステアリン酸亜鉛を含む。実施例３４の構造は、表１１に示されている。
【０１１７】
【表１１】
0004392408.tif 000012
【０１１８】
【表１２】
0004392408.tif 000013
【０１１９】
表１２の注釈：
１．外側層および基層のそれぞれの残りは、ポリオレフィンまたはエチレン／α−オレフィンコポリマーである。酸素バリア層、ポリアミド層、およびタイ層は、適切な添加物を除いて、それぞれの層の１００％を形成するが、他のポリマーとブレンドされ得る。
【０１２０】
実施例３６は、実施例３５と類似であるが、外側層および基層のいくつかまたはすべてにおいて、ステアリン酸亜鉛を含む。実施例３６の構造は、表１３に示されている。
【０１２１】
【表１３】
0004392408.tif 000014
【０１２２】
本発明のフィルムは、第１外側層および第２外側層を有し、その各々が、アミドワックスが３〜１５マイクログラム／ｉｎ２、例えば、４〜１５マイクログラム／ｉｎ２、５〜１２マイクログラム／ｉｎ２、または６〜１０マイクログラム／ｉｎ２などである外側表面被覆を有する。このフィルムは、第１外側層および第２外側層を有し、その各々が、アミドワックスが３マイクログラム／インチ２を超える、例えば、４、５、６、７、または８マイクログラム／ｉｎ２を超える外側表面被覆を有する。
【０１２３】
本発明の一実施形態において、フィルムは、０．９１０ｇ／ｃｍ３〜０．９２２ｇ／ｃｍ３の密度を有する、エチレン／α−オレフィンコポリマーを含むコア層を備えている。
【０１２４】
本発明の別の実施形態において、フィルムは、均一なエチレン／Ｃ６〜８α−オレフィンを含むコア層を備えている。
【０１２５】
本発明の別の実施形態において、フィルムは、不均一なエチレンエチレン／Ｃ６〜８α−オレフィンを含むコア層を備えている。
【０１２６】
本発明の別の実施形態において、フィルムは、不均一および均一なエチレンエチレン／Ｃ６〜８α−オレフィンのブレンドを含むコア層を備えている。
【０１２７】
本発明の別の実施形態において、フィルムは、相互侵入網目ポリマーを含むコア層を備えている。
【０１２８】
本発明の別の実施形態において、フィルムは、エチレン／スチレンインタポリマーを含むコア層を備えている。
【０１２９】
本発明の別の実施形態において、フィルムは、参照によりその全体が本明細書に組み込まれる、「弾性回復を有する、高自由収縮、高弾性率および低収縮張力フィルム」と題された、２００２年８月５日に出願された、米国特許出願第６０／４０１０６６号のフィルム構造のような、ノルボルネン／エチレンコポリマーを含むコア層を備えている。
【０１３０】
本発明の別の実施形態において、フィルムは、プロピレンホモポリマーまたはコポリマーを含むコア層を備えている。
【０１３１】
本発明の別の実施形態において、フィルムは、エチレン／酢酸ビニルコポリマーを含むコア層を備えている。
【０１３２】
本発明の別の実施形態において、フィルムは、ポリスチレンを含むコア層を備えている。
【０１３３】
【表１４】
0004392408.tif 000015
【０１３４】
表１４の注釈：
１．  これらのフィルムのゲージは、例えば、０．４〜１．２５ミルであり得る。
２．  各層の厚さは、全体のフィルム厚さの百分率として、この表の第２行に示されている。
３．  ２つの外側層は、組成が対称的、または別々であることができ、すなわち、第１外側層１および第２外側層３は、組成が異なることができる。
４．  層１〜３までの各層において、層は、例えば、本明細書において開示されたホストポリマーの１種などの、適切などのポリマーでも含む。表１４に示されたアミドワックスおよび固着防止成分は、普通、通常の押出し法による各層の押出しまたは共押出しの前に、当技術分野でよく知られたマスタバッチまたは適切な他の手段を介して、個々のホストポリマーに添加される。
【０１３５】
本明細書において開示されたフィルムの例は、通常、０．４〜１．２５ミルの厚さを有するが、他の厚さのフィルムが通常の方法によって作製され得ることを、当業者は理解するはずである。そのような厚さには、０．５〜１５ミル、例えば、１〜１０ミル、３〜７ミル、および４〜６ミルなどが含まれる。厚さは、加工装置の選択、意図されている最終用途、各層のホストポリマーの選択、フィルム層の総数などを含む、さまざまな因子の影響を受けて、選択され得る。同様に、フィルムの各層の厚さ％を用いて、または各層の重量％（フィルムの重量を合計した重量を規準として）を用いて、それぞれの層により表されたフィルムの百分率は、変化し得る。
【０１３６】
非対称性の実施形態：本明細書において開示されたフィルムの例は、通常、対称性またはパリンドローム構造を有し、例えば、
Ａ／Ｂ／Ａ
または
Ａ／Ｂ／Ｃ／Ｂ／Ａ
であって、「Ａ」層は、すべての点で同一であり；「Ｂ」層は、すべての点で同一であるが、組成および構造が非対称のフィルムも、また、本発明に関連する恩典を受けて作製され得る。
【０１３７】
したがって、例えば、本発明によるフィルムは、次の構造を有し得る：
Ａ／Ｂ／Ｄ
または
Ａ／Ｂ／Ｃ／Ｅ／Ｄ
であって、「Ａ」および「Ｄ」層、および／または「Ｂ」および「Ｅ」層は、以下のいずれに関しても、互いに異なる：
−  ホストポリマーの組成または量；
−  アミドワックスの組成または量；
−  ステアリン酸塩の組成または量；
−  固着防止剤の組成または量；および
−  層の厚さ。
【０１３８】
ある最終用途において有用であり得る、ある特別なフィルム実施形態は、フィルムの１つの外側層および／または基層に（しかし、第２外側層または第２基層にではなく）、アミドワックスか、またはアミドワックスおよびステアリン酸塩のブレンドを取り込むことである。フィルムの１つの表面を代表している、フィルムの第２外側層が、フィルムが製造された後で第２のフィルム、ウエブなどに積層されることになっており、第２外側層にアミドワックスが存在して、このフィルムが第２フィルムへ適切に接着することを妨げることになる場合は、この実施形態は有益であり得る。望ましくないことには、そのようなワックスは、積層工程またはフィルムとフィルムの接着強度、またはなにか他のやり方で積層板の性能に影響する。表面にブルームするワックスは、もともと第２外側層に存在することができたか、または第２基層（もし存在するなら）から移動することができたものである。
【０１３９】
本発明の非対称フィルムの例は、以下の図において見られる：
Ａ／Ｂ／Ｄ／／第２フィルム
ここで、第２外側層「Ｄ」の外側表面は、適切な、いずれかの手段により第２フィルムに接着されている。この実施形態については、アミドワックスまたはワックス／ステアリン酸塩のブレンドは、第２外側層「Ｄ」に存在していないかまたは実質的に存在していない。
【０１４０】
同様に、５層の例は以下の通りである：
Ａ／Ｂ／Ｃ／Ｅ／Ｄ／／第２フィルム
ここで、第２外側層「Ｄ」の外側表面は、適切な、いずれかの手段により第２フィルムに接着されている。この実施形態については、アミドワックスまたはワックス／ステアリン酸塩のブレンドは、第２外側層「Ｄ」、または層「Ｅ」のいずれにも存在していないかまたは実質的に存在していない。
【０１４１】
本発明は、単なる例示と考えられる、本明細書に記載の例に限るものではなく、形態、大きさ、部品の配列および操作の詳細の変更を受け入れる余地がある。
【０１４２】
本明細書において列挙されたいずれの数値も、どれでもより小さい方の値と、どれでもより大きい方の値との間に、少なくとも２単位の差が存在するという条件で、１単位で増加する、小さい方の値から大きい方の値までのすべての値を含む。例として、成分の量、または、例えば、温度、圧力、時間などの工程変数の値が、例えば、１〜９０、例えば２０〜８０など、例えば３０〜７０など、であると記述されている場合は、１５〜８５、２２〜６８、４３〜５１、３０〜３２などの値は、本明細書において明確に列挙されているものと意図されている。１未満の値に関しては、１単位は、必要に応じて、０．０００１、０．００１、０．０１または０．１であると考えられる。これらは、具体的に意図されていることの単なる例であり、列挙された最小値から最大値までの数値の、すべての可能な組合せが、同様の仕方で、本出願において明確に述べられていると考えられるべきである。
【図面の簡単な説明】
【０１４３】
【図１】本発明によるフィルムの断面を示す図である。
【図２】本発明によるフィルムの第２の実施形態の断面を示す図である。
【図３】本発明によるフィルムの第３の実施形態の断面を示す図である。
【図１】
0004392408.tif 000016
【図２】
0004392408.tif 000017
【図３】
0004392408.tif 000018